(57)【要約】【課題】鋼板の均一冷却を実現して、材質ばらつきの少ない高品質の鋼板を確保できる鋼板の製造方法および製造設備を提供することを目的とする。【解決手段】鋼板搬送方向上流側から鋼板に対して熱間圧延工程、デスケーリング工程及び加速冷却工程を有する鋼板の製造方法において、前記熱間圧延工程にて鋼板を圧延した後、１．０秒以内に前記デスケーリング工程を開始し、前記デスケーリング工程では鋼板の表面に向けてエネルギー密度Ｅが０．０５Ｊ／ｍｍ２以上の高圧水を噴射することを特徴とする鋼板の製造方法。【選択図】なし【特許請求の範囲】
【請求項１】
鋼板搬送方向上流側から熱間圧延工程および加速冷却工程を有する鋼板の製造方法において、
前記熱間圧延工程は複数の圧延パスを有し、
前記複数の圧延パスのうち、少なくとも一つの圧延パスの後、１．０秒以内に、鋼板の表面に向けてエネルギー密度Ｅが０．０５Ｊ／ｍｍ２以上の高圧水を噴射する
ことを特徴とする鋼板の製造方法。
【請求項２】
前記複数の圧延パスのうち、少なくとも後半の圧延パスのうちの一つの圧延パスの後、１．０秒以内に、鋼板の表面に向けてエネルギー密度Ｅが０．０５Ｊ／ｍｍ２以上の高圧水を噴射する
ことを特徴とする、請求項１に記載の鋼板の製造方法。
【請求項３】
前記複数の圧延パスのうち、少なくとも最終の圧延パスの後、１．０秒以内に、鋼板の表面に向けてエネルギー密度Ｅが０．０５Ｊ／ｍｍ２以上の高圧水を噴射する
ことを特徴とする、請求項１または２に記載の鋼板の製造方法。
【請求項４】
鋼板搬送方向上流側から熱間圧延装置および加速冷却装置をこの順で備え、
前記熱間圧延装置はリバース式圧延機であり、前記熱間圧延装置の鋼板搬送方向の上流側または下流側の少なくとも一方にデスケーリング装置を備え、
前記デスケーリング装置は、熱間圧延終了からデスケーリング開始までの時間ｔが式（１）の関係を満足するように配置され、
さらに、前記デスケーリング装置において圧延後の鋼板の表面に向けて噴射される高圧水のエネルギー密度Ｅが０．０５Ｊ／ｍｍ２以上である
ことを特徴とする鋼板の製造設備。
ｔ＝Ｌ／Ｖ≦１．０・・・（１）
なお、式（１）において、
ｔ（ｓ）：圧延終了から高圧水が鋼板へ着水するまでの時間
Ｌ（ｍ）：高圧水が鋼板へ着水する位置から熱間圧延装置までの距離
Ｖ（ｍ／ｓ）：熱間圧延装置出側での鋼板の搬送速度
である。
【発明の詳細な説明】
【技術分野】
【０００１】
本発明は、鋼板の製造方法および製造設備に関する。
【背景技術】
【０００２】
熱間圧延によって鋼板を製造するプロセスでは、制御冷却の適用が拡大している。例えば、図１に示すように、加熱炉１でたとえばスラブのような鋼板素材（図示しない。）を再加熱した後、加熱炉内で生成した一次スケールを除去するためにデスケーリング装置２で鋼板素材がデスケーリングされる。その後、鋼板素材は圧延機３によって圧延される。このとき、圧延機３の前後にはデスケーリング装置４−１、デスケーリング装置４−２が配置され、一次スケールが除去されたのちに生成する二次スケールを除去するためにデスケーリング装置４−１、デスケーリング装置４−２によってデスケーリングされる。その後、加速冷却装置５において水冷または空冷による制御冷却を行っている。なお、図中の矢印は鋼板素材あるいは鋼板の進行方向である。
【０００３】
一般的に、圧延機３の前後にはデスケーリング装置がそれぞれ設置されている。デスケーリングは、二次スケールを除去し、圧延によるスケール押し込み疵の発生防止などを目的として行われている。しかしながら、圧延中の鋼板の搬送速度が速いため、デスケーリング工程において高圧水が噴射される時間が短く、スケールを十分に除去できずに残存するスケールの厚さがばらつくという問題がある。
【０００４】
鋼板を加速冷却装置で水冷する場合、図２のように鋼板表面のスケールが厚くなるほど冷却速度が大きくなるため、冷却されやすく、冷却時間が短くなることが知られている。しかしながら、鋼板表面のスケール厚みにばらつきがあると冷却速度が不均一になり、鋼板の強度及び硬度などの材質がばらつくという問題が生じる。
【０００５】
このような場合、鋼板幅方向における加速冷却停止時の鋼板表面温度（以下、「冷却停止温度」と称する。）の分布は、例えば図３のようにばらつくことが知られている。このように鋼板の冷却停止温度がばらつくため、均一な材質を得られないという問題がある。具体例を示すと、鋼板幅方向にスケール厚が４０μｍと２０μｍの箇所が混在する場合、板厚２５ｍｍの鋼板を８００℃から目標温度５００℃まで冷却する時の冷却停止温度は、４０μｍの箇所で４６０℃、２０μｍの箇所で５００℃となる。４０μｍの箇所では、冷却停止温度が目標温度から４０℃下回ってしまい、その結果、均一な材質を得ることができない。
【０００６】
従来の技術では、冷却水量や搬送速度を調整することで冷却停止温度の均一化を図ってきた。しかし、この方法では、スケール厚のばらつきに起因する冷却速度のばらつきは解消されないため、冷却速度の均一化のみならず、冷却停止温度の均一化も難しい。
【０００７】
そこで、特許文献１には、スケール厚みを制御して冷却速度の均一化を行い、冷却停止温度の均一化を達成する方法が開示されている。特許文献１では、圧延中に圧延機の前後に備えられたデスケーリング装置を用いて、厚鋼板の尾端が先端に比べて冷却停止温度が低くなる場合に、尾端側のデスケーリングの噴射水量を先端側の噴射水量より多くなるように制御する。こうして厚鋼板の長手方向でスケール除去率、残存厚を制御することにより、制御冷却時の鋼板表面の熱伝達係数を変化させて、厚鋼板の長手方向の冷却停止温度の均一化を行っている。
【０００８】
また、特許文献２では、仕上げ圧延の最終パスの直前および直後の少なくとも一方でデスケーリングを行い、続いて熱間矯正を行い、その後にデスケーリングを行い、制御冷却を開始する方法が開示されている。また、特許文献３では、仕上げ圧延、熱間矯正を行い、制御冷却の直前にデスケーリングを行い、制御冷却を行う方法が開示されている。
【先行技術文献】
【特許文献】
【０００９】
【特許文献１】特開平６−３３０１５５号公報
【特許文献２】特開平９−５７３２７号公報
【特許文献３】特許第３７９６１３３号
【発明の概要】
【発明が解決しようとする課題】
【００１０】
特許文献１の方法は、圧延中のデスケーリングによって長手方向のスケール除去率、残存厚を制御することで熱伝達係数を変化させて、均一冷却を実現するというものである。しかしながら、オンラインでスケール除去率や厚みを測定して制御できなければ、熱伝達係数が予測できないところ、オンラインでスケール除去率や厚みを精度よく測定することは困難であるため、高精度の冷却制御は実現できない。また、スケール除去率を変化させる場合、スケール残存箇所とスケール剥離箇所とで冷却能力が異なるため、温度むらが生じてしまう。
【００１１】
また、特許文献２、３の方法はいずれも制御冷却の前でデスケーリングを実施している。この方法で鋼板を製造すると、デスケーリングにおいてスケールが完全には剥離せず、むしろデスケーリングによりスケールむらを発生させてしまう場合がある。
【００１２】
本発明は、上記の問題を解決し、鋼板の均一冷却を実現して、材質ばらつきの少ない高品質の鋼板を確保できる鋼板の製造方法および製造設備を提供することを目的とする。
【課題を解決するための手段】
【００１３】
本発明の要旨は、以下のとおりである。
［１］鋼板搬送方向上流側から熱間圧延工程および加速冷却工程を有する鋼板の製造方法において、前記熱間圧延工程は複数の圧延パスを有し、前記複数の圧延パスのうち、少なくとも一つの圧延パスの後、１．０秒以内に、鋼板の表面に向けてエネルギー密度Ｅが０．０５Ｊ／ｍｍ２以上の高圧水を噴射することを特徴とする鋼板の製造方法。
［２］前記複数の圧延パスのうち、少なくとも後半の圧延パスのうちの一つの圧延パスの後、１．０秒以内に、鋼板の表面に向けてエネルギー密度Ｅが０．０５Ｊ／ｍｍ２以上の高圧水を噴射することを特徴とする、［１］に記載の鋼板の製造方法。
［３］前記複数の圧延パスのうち、少なくとも最終の圧延パスの後、１．０秒以内に、鋼板の表面に向けてエネルギー密度Ｅが０．０５Ｊ／ｍｍ２以上の高圧水を噴射する
ことを特徴とする、［１］または［２］に記載の鋼板の製造方法。
［４］  鋼板搬送方向上流側から熱間圧延装置および加速冷却装置をこの順で備え、
前記熱間圧延装置はリバース式圧延機であり、前記熱間圧延装置の鋼板搬送方向の上流側または下流側の少なくとも一方にデスケーリング装置を備え、
前記デスケーリング装置は、熱間圧延終了からデスケーリング開始までの時間ｔが式（１）の関係を満足するように配置され、
さらに、前記デスケーリング装置において圧延後の鋼板の表面に向けて噴射される高圧水のエネルギー密度Ｅが０．０５Ｊ／ｍｍ２以上である
ことを特徴とする鋼板の製造設備。
ｔ＝Ｌ／Ｖ≦１．０・・・（１）
なお、式（１）において、
ｔ（ｓ）：圧延終了から高圧水が鋼板へ着水するまでの時間
Ｌ（ｍ）：高圧水が鋼板へ着水する位置から熱間圧延装置までの距離
Ｖ（ｍ／ｓ）：熱間圧延装置出側での鋼板の搬送速度
である。
【発明の効果】
【００１４】
本発明によれば、圧延直後にスケールを完全に除去することで、鋼板の均一冷却を実現することができる。本発明では、スケール除去率やスケール厚みをオンラインで計測して制御しなくても、高精度の冷却制御が可能となり、材質ばらつきの少ない高品質の鋼板の製造が可能となる。
【図面の簡単な説明】
【００１５】
【図１】図１は、本発明の一実施形態である鋼板の製造設備を示す概略図である。
【図２】図２は、加速冷却時における、スケール厚みと、冷却時間と、鋼板表面温度との関係を示す図である。
【図３】図３は、従来の加速冷却後の、鋼板幅方向温度分布を説明する図である。
【図４】図４は、噴射するデスケーリング水のエネルギー密度とスケール剥離率との関係を示すグラフである。
【図５】図５は、圧延後からデスケーリングまでの時間とスケール剥離率との関係を示すグラフである。
【発明を実施するための形態】
【００１６】
本発明では、熱間圧延工程にて鋼板を圧延した後、１．０秒以内にデスケーリング工程を開始し、デスケーリング工程では鋼板の表面に向けてエネルギー密度Ｅが０．０５Ｊ／ｍｍ２以上の高圧水を噴射することを特徴とする。
【００１７】
本発明者らは、高圧水（以下、デスケーリング水と称することもある。）のエネルギー密度とスケール剥離率（スケールが剥離した面積と鋼板面積の割合）との関係について、圧延終了後からデスケーリングまでの時間の影響について調査した。その結果、図４のようになり、圧延終了後からデスケーリングまでの時間が短い方が、小さいエネルギー密度であってもスケール剥離率が高く、スケール除去能力が大きくなることがわかった。図４に示すように、圧延からデスケーリングまでの時間が１秒である場合では、０．０５Ｊ／ｍｍ２と小さいエネルギー密度でもスケールを全面除去可能となる。例えば、特許文献２、３には、デスケーリングにおける高圧水の鋼板表面へのエネルギー密度についての記載はないものの、特許文献２、３に記載のノズルからの噴射圧力や噴射距離、さらには一般的なノズルの種類から導き出されるエネルギー密度は、いずれも０．０７Ｊ／ｍｍ２程度と予測される。さらに、特許文献２、３の場合、圧延終了からある程度の時間が経過してデスケーリングを行っているため、圧延終了後からデスケーリングまでの時間が１０秒程度と考えられる。図４からもわかるように、圧延終了後からデスケーリングまでの時間が１０秒である場合では、エネルギー密度が０．１Ｊ／ｍｍ２より小さいと鋼板の一部にスケールが残存し、冷却停止温度がばらついて材質が不均一となる。このため、特許文献２、３の技術では、制御冷却時に均一な冷却を行うことができないと考えられる。
【００１８】
本発明者らがさらに検討した結果、複数パスの熱間圧延のうち、少なくとも１つの圧延パスにおいて所定の条件でデスケーリングを行えば、スケールがきれいに取れ、その後、スケールは均一に成長することがわかった。
【００１９】
したがって、本発明では、熱間圧延工程における複数の圧延パスのうちの少なくとも一つの圧延パスの後、１．０秒以内に、鋼板の表面に向けてエネルギー密度Ｅが０．０５Ｊ／ｍｍ２以上の高圧水を噴射することにより、スケールを完全に除去し、鋼板全面でスケール厚のばらつきをなくすことで均一冷却を実現することができる。その結果、材質ばらつきの少ない高品質の鋼板の製造が可能となる。
【００２０】
ここで、鋼板に噴射されるデスケーリング水のエネルギー密度Ｅ（Ｊ／ｍｍ２）とは、デスケーリングによってスケールを除去する能力の指標であり、次の（１）式から算出される。
Ｅ＝Ｑρｖ２ｔ÷（２ｄＷ）…（１）
ただし、Ｑ：デスケーリング水の噴射流量［ｍ３／ｓ］、ｄ：フラットノズルのスプレー噴射厚み［ｍｍ］、Ｗ：フラットノズルのスプレー噴射幅［ｍｍ］、流体密度ρ［ｋｇ／ｍ３］、鋼板衝突時の流体速度ｖ［ｍ／ｓ］、衝突時間ｔ［ｓ］（ｔ＝ｄ／１０００Ｖ、搬送速度Ｖ［ｍ／ｓ］）である。
【００２１】
しかしながら、鋼板衝突時の流体速度ｖの測定は必ずしも容易ではないため、（１）式で定義されるエネルギー密度Ｅを厳密に求めようとすると、多大な労力を要する。
【００２２】
そこで、本発明者らは、さらに検討を加えた結果、鋼板に噴射されるデスケーリング水のエネルギー密度Ｅ（Ｊ／ｍｍ２）の簡便な計算方法として、水量密度×噴射圧力×衝突時間を採用すればよいことを見出した。ここで、水量密度（ｍ３／（ｍｍ２・ｍｉｎ））は、「デスケーリング水の噴射流量÷デスケーリング水衝突面積」で計算される値である。噴射圧力（Ｎ／ｍ２＝Ｐａ）は、デスケーリング水の吐出圧力で定義される。衝突時間（ｓ）は、「デスケーリング水の衝突厚み÷鋼板の搬送速度」で計算される値である。なお、この簡便な計算式で算出される本発明の高圧水のエネルギー密度とスケール剥離率との関係も、図４と同様である。
【００２３】
デスケーリング時にはスケールに熱応力と衝突力が生じて、スケールが剥離または破壊されることで除去される。本発明者らが鋭意検討したところ、圧延終了後からデスケーリングまでの時間とスケール剥離率との関係は図５のようになり、圧延からデスケーリングまでの時間が短いほど効率よくスケールを除去できることが明らかになった。これは圧延によってスケールが粉砕あるいは亀裂が入り、デスケーリングによるスケール剥離が容易となったためである。圧延終了後からデスケーリングまでの時間が長いと、その間のスケール成長によってスケールの粉砕あるいは亀裂が修復されて、スケール除去に必要なエネルギー密度が大きくなる。
【００２４】
鋼板のスケールの成長は一般的に拡散律速で整理できるとされ、次の（３）式で表されることが知られている。圧延からデスケーリングまでの時間は短いほど良く、１．０秒以内が好ましく。０．５秒以内がより好ましく、０．３秒以内がさらに好ましく、０．１秒以内がいっそう好ましい。
ξ２＝ａ×ｅｘｐ（−Ｑ／ＲＴ）×ｔ・・・（３）
ただし、ξ：スケール厚み［ｍｍ］、ａ：定数、Ｑ：活性化エネルギー（Ｊ／（Ｋ・ｍｏｌ））、Ｒ：定数、Ｔ：冷却前の鋼板温度［Ｋ］、ｔ：時間［ｓ］である。
【００２５】
なお、デスケーリング直前の圧延パスにおいて、圧下率が高すぎると、表面に残存していたスケールが地鉄に埋め込まれるなどしてスケールの剥離性が悪化するため、本発明においては、圧延パス終了後１．０秒以内に、鋼板の表面に向けてエネルギー密度Ｅが０．０５Ｊ／ｍｍ２以上の高圧水を噴射する圧延パスの圧下率は３５％以下とすることが好ましい。
【００２６】
本発明において、圧延パス終了後１．０秒以内に、鋼板の表面に向けてエネルギー密度Ｅが０．０５Ｊ／ｍｍ２以上の高圧水を噴射する圧延パスは、熱間圧延工程を構成する複数の圧延パスのうち、何番目のパスに対して設定しても構わない。これは、以下のような理由による。すなわち、複数の圧延パスのうち、どれか一つの圧延パスにおいて、その後で本発明の条件でデスケーリングを実施すれば、その時点で、スケールが均一に除去される。その後、次工程である加速冷却工程までの間であれば、スケールはほぼ均一に成長すると考えられる。これは、何番目の圧延パスの後で本発明のデスケーリングを実施するかによって、加速冷却直前の最終スケール厚さに違いはあっても、スケール厚さの均一性は、本発明を実施しない場合に比べて良好になるためである。なお、加速冷却工程においては被冷却材である鋼板のスケールが薄くかつ均一であることが好ましいので、圧延パス終了後１．０秒以内に、鋼板の表面に向けてエネルギー密度Ｅが０．０５Ｊ／ｍｍ２以上の高圧水を噴射する圧延パスは、複数の圧延パスのうち、後半の圧延パスにおいて実施することが好ましく、最終の圧延パスに対して実施することがさらに好ましい。
【００２７】
複数の圧延パスのうち、本発明の条件でデスケーリングを実施する圧延パス以外の圧延パスに対しては、その後にデスケーリングを実施してもよいし、実施しなくてもよい。なお、複数の圧延パスのうち、２以上の圧延パスに対して、その後で本発明の条件でデスケーリングを実施すると、スケール厚さの均一性が向上するので、好ましい。
【００２８】
本発明の鋼板の製造設備は、鋼板搬送方向上流側から熱間圧延装置および加速冷却装置をこの順で備える。熱間圧延装置は、複数の圧延パスを有する熱間圧延を実施するので、リバース式圧延機であればよい。また、本発明の熱間圧延装置は、鋼板搬送方向の上流側または下流側の少なくとも一方にデスケーリング装置を備える。
【００２９】
本発明では、熱間圧延からデスケーリングまでの時間ｔ（ｓ）が式（１）を満足するように、デスケーリング装置が配置される。
ｔ＝Ｌ／Ｖ≦１．０・・・（１）
ここで、式（１）において、
ｔ（ｓ）：圧延終了から高圧水が鋼板へ着水するまでの時間
Ｌ（ｍ）：高圧水が鋼板へ着水する位置から熱間圧延装置までの距離
Ｖ（ｍ／ｓ）：熱間圧延装置出側での鋼板の搬送速度
である。
【００３０】
熱間圧延装置とデスケーリング装置との位置関係について、ｔ＝Ｌ／Ｖ≦１．０（ｓ）を満たすようにデスケーリング装置を配置することで、熱間圧延装置にて鋼板を圧延した後、１．０秒以内にデスケーリング装置でデスケーリングを行うことができる。したがって、式（１）を満たす場合、鋼板の表面に向けて噴射する高圧水のエネルギー密度が０．０５Ｊ／ｍｍ２以上でスケールを完全に除去でき、スケール厚のばらつきをなくすことで均一冷却を実現し、材質ばらつきの少ない高品質の鋼板の製造が可能となる。
【００３１】
Ｌ／Ｖ＞１．０（ｓ）である場合、圧延後からデスケーリングまでの時間が長くなるため、デスケーリング後もスケールが一部残存してしまい、その後の加速冷却が不均一となって材質がばらつく問題がある。
【００３２】
Ｌ／Ｖは小さいほど良く、好ましくはＬ／Ｖ＜０．５（ｓ）である。また、高圧水が鋼板へ着水する位置から熱間圧延装置までの距離は短いほど良く、３．０ｍ以下が好ましく、１．５ｍ以下がより好ましく、０．５ｍ以下がさらに好ましく、０．３ｍ以下がいっそう好ましい。
【００３３】
なお、デスケーリング工程により鋼板の表面に向けて高圧水を衝突させる際の鋼板表面温度は６００〜１１００℃を対象とする。鋼板の鋼種は特に制限されないものの、引張強度が５００ＭＰａ以上の高張力鋼板に対して特に有効に適用できるので好ましい。
【００３４】
以上のように、本発明では、熱間圧延圧延後からデスケーリングまでの時間を１．０秒以内にし、かつデスケーリング時の高圧水のエネルギー密度を０．０５Ｊ／ｍｍ２以上とすることにより、スケールを完全に除去することができる。本発明では、鋼板全面でスケール厚のばらつきをなくすことで均一冷却を実現し、材質ばらつきの少ない高品質の鋼板の製造が可能となる。なお、本発明は鋼板のみならず、熱延鋼帯においても同様の効果を発揮する。
【実施例１】
【００３５】
以下、本発明の実施例を説明する。
【００３６】
図１に示すような設備において、本発明の鋼板を製造した。加熱炉１でスラブを再加熱した後、一次スケールをデスケーリング装置２によって除去し、圧延機３にて熱間圧延を行った。圧延機３によって圧延した板厚２５ｍｍ、板幅３．５ｍ、板長３０ｍ、鋼板温度８５０℃の鋼板を、デスケーリング装置４を通過してから加速冷却装置５で５００℃までの制御冷却を行い、引張強度６００ＭＰａを目標とする高張力鋼板を製造した。なお、加速冷却開始前の鋼板温度は８００℃であった。ここで、圧延機３における圧下率は、直後のデスケーリング条件に注目した圧延パスにおいては２５％に設定し、その他の圧延パスでは、１０〜３５％の範囲で調整した。また、圧延機３における鋼板表面からデスケーリングノズル先端までの距離は１５０ｍｍ、噴射幅１００ｍｍ、噴射圧力は１５ＭＰaとした。
【００３７】
得られた鋼板について、目標とする材質を確保し、そのばらつきが小さい鋼板を製造するために、鋼板幅方向の温度むらが３０℃以内の鋼板を合格とした。なお、鋼板幅方向に走査する走査型放射温度計を用いて、鋼板の全幅に対して測定された鋼板表面温度のうち、最大値から最小値を差し引いた値を幅方向の温度むらとした。
【００３８】
製造条件および結果を表１に示す。
【００３９】
【表１】
2018051596.tif 000002
【００４０】
本発明例１では、第１圧延パス終了後から１．０秒後にエネルギー密度０．０８Ｊ／ｍｍ２でデスケーリングをした後、加速冷却装置で冷却して鋼板を製造した。圧延終了直後にエネルギー密度０．０８Ｊ／ｍｍ２でデスケーリングをしたため、スケールを完全に除去でき、鋼板幅方向の温度むらが２９℃となった。したがって、材質ばらつきの少ない高品質の鋼板が得られた。
【００４１】
本発明例２では、第１圧延パス終了後から０．８秒後にエネルギー密度０．０６Ｊ／ｍｍ２でデスケーリングをした後、加速冷却装置で冷却して鋼板を製造した。圧延終了直後にエネルギー密度０．０６Ｊ／ｍｍ２でデスケーリングをしたため、スケールを完全に除去でき、鋼板幅方向の温度むらが２８℃となった。したがって、材質ばらつきの少ない高品質の鋼板が得られた。
【００４２】
本発明例３では、第１０圧延パス終了後から０．８秒後にエネルギー密度０．０６Ｊ／ｍｍ２でデスケーリングをした後、加速冷却装置で冷却して鋼板を製造した。後半圧延パスの一つである第１０圧延パスの圧延終了直後にエネルギー密度０．０６Ｊ／ｍｍ２でデスケーリングをしたため、スケールを完全に除去でき、鋼板幅方向の温度むらが２５℃となった。したがって、材質ばらつきの少ない高品質の鋼板が得られた。
【００４３】
本発明例４では、第１５圧延パス終了後から０．８秒後にエネルギー密度０．０６Ｊ／ｍｍ２でデスケーリングをした後、加速冷却装置で冷却して鋼板を製造した。最終圧延パスの圧延終了直後にエネルギー密度０．０６Ｊ／ｍｍ２でデスケーリングをしたため、スケールを完全に除去でき、鋼板幅方向の温度むらが２０℃となった。したがって、材質ばらつきの少ない高品質の鋼板が得られた。
【００４４】
本発明例５では、第１５圧延パス終了後から０．５秒後にエネルギー密度０．０６Ｊ／ｍｍ２でデスケーリングをした後、加速冷却装置で冷却して鋼板を製造した。最終圧延パスの圧延終了直後にエネルギー密度０．０６Ｊ／ｍｍ２でデスケーリングをしたため、スケールを完全に除去でき、鋼板幅方向の温度むらが１８℃となった。したがって、材質ばらつきの少ない高品質の鋼板が得られた。
【００４５】
本発明例６では、第１５圧延パス終了後から０．３秒後にエネルギー密度０．０６Ｊ／ｍｍ２でデスケーリングをした後、加速冷却装置で冷却して鋼板を製造した。最終圧延パスの圧延終了直後にエネルギー密度０．０６Ｊ／ｍｍ２でデスケーリングをしたため、スケールを完全に除去でき、鋼板幅方向の温度むらが１６℃となった。したがって、材質ばらつきの少ない高品質の鋼板が得られた。
【００４６】
本発明例７では、第１５圧延パス終了後から０．２秒後にエネルギー密度０．０６Ｊ／ｍｍ２でデスケーリングをした後、加速冷却装置で冷却して鋼板を製造した。最終圧延パスの圧延終了直後にエネルギー密度０．０６Ｊ／ｍｍ２でデスケーリングをしたため、スケールを完全に除去でき、鋼板幅方向の温度むらが１５℃となった。したがって、材質ばらつきの少ない高品質の鋼板が得られた。
【００４７】
本発明例８では、第１５圧延パス終了後から１．０秒後にエネルギー密度０．０５Ｊ／ｍｍ２でデスケーリングをした後、加速冷却装置で冷却して鋼板を製造した。最終圧延パスの圧延終了直後にエネルギー密度０．０５Ｊ／ｍｍ２でデスケーリングをしたため、スケールを完全に除去でき、鋼板幅方向の温度むらが３０℃となった。したがって、材質ばらつきの少ない高品質の鋼板が得られた。
【００４８】
一方、比較例１では、圧延終了後にデスケーリングをせずに、加速冷却装置で冷却して鋼板を製造した。圧延終了後にデスケーリングをしなかったので、圧延中に生じた鋼板表面のスケールむらによって、冷却挙動のむらが発生し、板幅方向の温度むらは４５℃となり、材質ばらつきの問題があった。
【００４９】
比較例２では、第１５圧延パス終了後から２．０秒後にエネルギー密度０．０８Ｊ／ｍｍ２でデスケーリングをした後、加速冷却装置で冷却して鋼板を製造した。圧延終了後からデスケーリングまでの時間が長いので、エネルギー密度が０．０８Ｊ／ｍｍ２であるが、鋼板の一部にスケールが残存し、冷却挙動のむらが発生し、板幅方向の温度むらが４０℃となり、材質ばらつきの問題があった。
【００５０】
比較例３では、第１５圧延パス終了後から０．８秒後にエネルギー密度０．０３Ｊ／ｍｍ２でデスケーリングをした後、加速冷却装置で冷却して鋼板を製造した。圧延終了直後にデスケーリングをしたものの、エネルギー密度が０．０３Ｊ／ｍｍ２と小さかったので、鋼板の一部にスケールが残存し、冷却挙動のむらが発生し、板幅方向の温度むらが３８℃となり、材質ばらつきの問題があった。
【００５１】
比較例４では、第１５圧延パス終了後から１．１秒後にエネルギー密度０．０７Ｊ／ｍｍ２でデスケーリングをした後、加速冷却装置で冷却して鋼板を製造した。圧延終了直後にエネルギー密度０．０７Ｊ／ｍｍ２でデスケーリングをしたものの、圧延終了後からデスケーリングまでの時間が長いので、鋼板の一部にスケールが残存し、冷却挙動のむらが発生し、板幅方向の温度むらが３５℃となり、材質ばらつきの問題があった。
【符号の説明】
【００５２】
１    加熱炉
２    デスケーリング装置
３    圧延機
４−１  デスケーリング装置
４−２  デスケーリング装置
５    加速冷却装置
【図１】
2018051596.tif 000003
【図２】
2018051596.tif 000004
【図３】
2018051596.tif 000005
【図４】
2018051596.tif 000006
【図５】
2018051596.tif 000007